СПОСОБ ИЗГОТОВЛЕНИЯ ИСХОДНОЙ ЗАГОТОВКИ ИЗ АЛЮМИНИЕВОГО СПЛАВА ДЛЯ ГОРЯЧЕЙ ОБЪЕМНОЙ ШТАМПОВКИ ДЕТАЛЕЙ

Способ изготовления исходной заготовки из алюминиевого сплава для горячей объемной штамповки детали, включающий гомогенизацию слитка, его последующее охлаждение и деформирование путем изменения площади его поперечного сечения и увеличения его длины с образованием продольной текстуры деформации, отличающийся тем, что гомогенизацию проводят при температуре (310÷440)°C в течение (1÷5) часов, последующее охлаждение проводят до температуры (110÷125)°C, а упомянутое деформирование проводят с нагревом до (270÷400)°C.